(57)【特許請求の範囲】
【請求項１】
加飾成形体の製造方法であって、
熱可塑性の極細繊維の不織布を含む通気性の繊維基材の一面に、通気性のない熱可塑性樹脂シートを非接着の状態で重ねて積重体を形成する工程と、
真空成形，圧空成形，または真空圧空成形により、前記繊維基材と前記熱可塑性樹脂シートとを熱圧着させながら前記積重体の成形体を形成する工程と、
射出成形金型内に前記成形体を前記熱可塑性樹脂シートが該金型のキャビティ表面に対面するようにインモールドし、前記成形体を表面に一体化させたインモールド成形体を成形する工程と、
前記インモールド成形体の表面の前記熱可塑性樹脂シートを選択的に剥離する工程と、を備え、
前記熱可塑性樹脂シートは、前記極細繊維を形成する樹脂のガラス転移温度よりも低いガラス転移温度を有する非晶性樹脂シートであることを特徴とする製造方法。
【請求項２】
前記極細繊維は、ガラス転移温度１００〜１３０℃の変性ポリエチレンテレフタレートを含む請求項１に記載の製造方法。
【請求項３】
前記非晶性樹脂シートは、（メタ）アクリル系樹脂シートである請求項１または２に記載の製造方法。
【請求項４】
前記熱可塑性樹脂シートは、１０〜３００μｍの厚さを有する請求項１〜３の何れか１項に記載の製造方法。
【発明の詳細な説明】
【技術分野】
【０００１】
本発明は、繊維基材成形体の製造方法及び繊維調の外観を有する加飾成形体の製造方法、詳しくは、真空成形，圧空成形，または真空圧空成形を用いた繊維基材成形体の製造方法及び繊維調の外観を有する加飾成形体の製造方法に関する。
【背景技術】
【０００２】
車両、航空機等の内装部品、携帯電話，モバイル機器，家電製品の筐体、建材、家具等の外装部材として、繊維調の外観を有する成形体を表面に配した加飾成形体が知られている。
【０００３】
例えば、下記特許文献１は、真空成形、圧空成形、真空圧空成形、インサート成形等の際の加熱時の型に対する追従性に優れる加飾成形用シートとして、平均繊度０．０１〜０．８ｄｔｅｘの極細単繊維からなる繊維束の繊維絡合体を含む表面基材層と、表面基材層の裏面に配設された高分子弾性体からなるエアーリークを防ぐ樹脂層と、表面基材層と樹脂層との界面が混在して一体化した中間層とを備える加飾成形用シートを開示する。
【０００４】
また、下記特許文献２は、インモールド成形により溶融樹脂を射出して成形される樹脂成形体に一体化されるテキスタイル調インモールド用シートであって、樹脂成形体に一体化される側になる第１面と、第１面に対する裏面になる第２面と、を有し、第１面から第２面に向かって順に、繊維シート層，接着剤層，及びテキスタイル素材層，テキスタイル素材層に接着された表面保護層を有するテキスタイル調インモールド用シートを開示する。
【０００５】
また、下記特許文献３は、通気性のある不織布では従来不可能であった、真空成形が可能であり、高伸度、低応力とすることで成形性に優れる、ポリエステル繊維不織布と熱可塑性樹脂フィルムとからなる複合シート、及び、このような複合シートを、真空成形、圧空成形又は真空圧空成形で一体加工して成形体を得ることを開示する。
【先行技術文献】
【特許文献】
【０００６】
【特許文献１】特開２０１３−１３２７８３号公報
【特許文献２】ＷＯ２０１５/０２９４５３号パンフレット
【特許文献３】特開２０１１−２０４０２号公報
【発明の概要】
【発明が解決しようとする課題】
【０００７】
特許文献１に開示された加飾成形用シートにおいては、繊維基材層の裏面に比較的厚い樹脂層を含むために成形体が厚くなり、薄肉化に対応することが難しかった。また、特許文献２に開示されたテキスタイル調インモールド用シートにおいては、接着剤によりテキスタイル素材層に表面保護層を接着しているために、接着剤のアンカー効果により表面保護層の剥離が困難であった。また、特許文献３に開示された複合シートは、ポリエステル繊維不織布と熱可塑性樹脂フィルムとを一体化した複合シートであり、繊維の風合いが低いものであった。
【０００８】
本発明は、真空成形，圧空成形，または真空圧空成形のような気圧差を利用してシート材を成形する成形法を利用して、通気性のある繊維基材成形体を容易に製造する方法を提供することを目的とする。
【課題を解決するための手段】
【０００９】
本発明の一局面は、通気性の繊維基材成形体の製造方法であって、熱可塑性の極細繊維の不織布を含む通気性の繊維基材の一面に、通気性のない熱可塑性樹脂シートを載置して積重体を形成する工程と、真空成形，圧空成形，または真空圧空成形により、積重体を熱圧着させながら成形体を形成する工程と、成形体から熱可塑性樹脂シートを選択的に剥離する工程と、を備える製造方法である。このような製造方法においては、通気性の繊維基材の一面に、通気性のない熱可塑性樹脂シートを載置して積重体を形成することにより、真空成形，圧空成形，または真空圧空成形において要求される気密性を確保することができる。そして、成形後に、成形体から熱可塑性樹脂シートを選択的に剥離することにより、通気性の繊維基材成形体を容易に成形することができる。
【００１０】
また、本発明の他の一局面は、加飾成形体の製造方法であって、熱可塑性の極細繊維の不織布を含む通気性の繊維基材の一面に、通気性のない熱可塑性樹脂シートを非接着の状態で重ねて積重体を形成する工程と、真空成形，圧空成形，または真空圧空成形により、繊維基材と熱可塑性樹脂シートとを熱圧着させながら積重体の成形体を形成する工程と、射出成形金型内に成形体を熱可塑性樹脂シートが該金型のキャビティ表面に対面するようにインモールドし、成形体を表面に一体化させたインモールド成形体を成形する工程と、インモールド成形体の表面の熱可塑性樹脂シートを選択的に剥離する工程と、を備える製造方法である。このような製造方法においては、インモールド成形に用いられる通気性の繊維基材成形体を容易に成形することができ、さらにその繊維基材成形体を表面に備えた加飾成形体を容易に製造することができる。
【００１１】
極細繊維としては、ガラス転移温度１００〜１３０℃の変性ポリエチレンテレフタレートを含むことが、真空成形，圧空成形，または真空圧空成形における賦形性に優れる点から好ましい。
【００１２】
また、熱可塑性樹脂シートは、極細繊維を形成する樹脂のガラス転移温度よりも低いガラス転移温度を有する非晶性樹脂シートである。このような熱可塑性樹脂シートは、真空成形，圧空成形，または真空圧空成形における賦形性に優れる。
【００１３】
また、非晶性樹脂シートとしては、（メタ）アクリル系樹脂シートが真空成形，圧空成形，または真空圧空成形における賦形性に優れるとともに、剥離性にも優れる点から好ましい。
【００１４】
また、熱可塑性樹脂シートは、１０〜３００μｍの厚さを有することが賦形性と剥離性とのバランスに優れる点から好ましい。
【発明の効果】
【００１５】
本発明によれば、真空成形，圧空成形，または真空圧空成形のような気圧差を利用してシート材を成形する成形法を利用して、通気性の繊維基材成形体を容易に製造することができる。また、繊維基材成形体で加飾した加飾成形体を容易に製造することができる。
【図面の簡単な説明】
【００１６】
【図１】図１は、実施形態の真空成形による繊維基材成形体の製造方法の工程を説明する説明図である。
【図２】図２は、インモールド成形の各工程を説明する模式断面図である。
【図３】図３は、熱可塑性樹脂シート２を剥離して繊維基材成形体１６が表出した加飾成形体３０の模式断面図である。
【発明を実施するための形態】
【００１７】
本実施形態の通気性の繊維基材成形体の製造方法は、熱可塑性の極細繊維の不織布を含む通気性の繊維基材の一面に、通気性のない熱可塑性樹脂シートを載置して積重体を形成する工程と、真空成形，圧空成形，または真空圧空成形により、積重体を熱圧着させながら成形体を形成する工程と、成形体から熱可塑性樹脂シートを選択的に剥離する工程と、を備える製造方法である。
【００１８】
本実施形態の繊維基材成形体の製造方法を、代表例として真空成形の例に基づいて図１を参照して説明する。本実施形態においては、はじめに、図１（ａ）に示すように、熱可塑性の極細繊維の不織布を含む通気性の繊維基材１の一面に、熱可塑性樹脂シート２を載置して積重体３を形成する。工業的生産においては、繊維基材１及び熱可塑性樹脂シート２はそれぞれロール状に捲回されており、それぞれ同速度で送り出されながら、送りローラＲ１，Ｒ２により、繊維基材１の上に熱可塑性樹脂シート２が重ねられて積重体３が形成される。
【００１９】
積重体３は、図１（ｂ）に示すように、クランプｃ１，ｃ２でまとめられて、ヒーターＨで加熱されて軟化される。ヒーターによる加熱温度は、次工程の真空成形において、積重体３を真空成形機Ｍの成形型Ｍ１に沿った形に変形させうるような温度であって、完全溶融させないような温度が適宜選択される。具体的には、例えば、熱可塑性の極細繊維を形成する樹脂のガラス転移温度よりも高い温度及び熱可塑性樹脂シート２を形成する熱可塑性の樹脂を軟化させる温度、好ましくは極細繊維を形成する樹脂のガラス転移温度が熱可塑性樹脂シート２の軟化温度よりも高く、極細繊維を形成する樹脂のガラス転移温度よりも１０〜５０℃程度高い温度であることが好ましい。
【００２０】
加熱されて軟化された積重体３は、図１（ｃ）に示す真空成形の工程に送られて真空成形機Ｍで真空成形される。具体的には、軟化された積重体３に真空成形機Ｍの成形型Ｍ１を密着させ、積重体３と成形型Ｍ１との間の空気を成形型Ｍ１に形成された真空孔ｈから真空ポンプで排気することにより積重体３を成形型Ｍ１に吸いつかせて大気圧で密着させた後、賦形された積重体３を冷却して固化させる。このとき、積重体３を形成する繊維基材１と熱可塑性樹脂シート２とは互いに熱圧着される。
【００２１】
そして、図１（ｄ）に示すように、真空孔ｈから空気を供給することにより、成形型Ｍ１から熱可塑性樹脂シート付成形体４を離型する。そして、図１（ｅ）に示すように、樹脂シート付成形体４の不要な部分５をトリミングして除去する。
【００２２】
そして、図１（ｆ）に示すように、熱可塑性樹脂シート付成形体４から熱可塑性樹脂シート２を選択的に剥離することにより、繊維基材成形体６が得られる。熱可塑性樹脂シート２の剥離方法は、特に限定されず、手で剥離したり、専用の剥離設備を用いて剥離する等、特に規定されない。
【００２３】
以上、本実施形態の繊維基材成形体の製造方法の代表例として、真空成形の各工程の概略について説明した。なお、圧空成形，または真空圧空成形においても、真空成形と同様に成形される。すなわち、圧空成形または真空圧空成形の場合には、大気圧で密着させる代わりに大気圧以上の空気を上面から供給して密着させる点以外は実質的に同様である。
【００２４】
次に、本実施形態の製造方法に用いられる熱可塑性の極細繊維の不織布を含む通気性の繊維基材及び通気性のない熱可塑性樹脂シートについて説明する。
【００２５】
本実施形態における通気性の繊維基材は、熱可塑性の極細繊維の不織布を含み、必要に応じて不織布に含浸付与された高分子弾性体を含む。
【００２６】
不織布を形成する極細繊維は、１ｄｔｅｘ以下、さらには０．０１〜０．８ｄｔｅｘ、とくには０．０５〜０．５ｄｔｅｘ、ことには０．０７〜０．１ｄｔｅｘの繊度を有するような極細繊維であることが好ましい。極細繊維の繊度が高すぎる場合には、加熱による軟化時の延伸性が低下して、真空成形，圧空成形，または真空圧空成形における賦形性が低下する傾向がある。また、繊度が低すぎる場合には不織布の工業的な生産性が低下する傾向がある。
【００２７】
不織布の見掛け密度は特に限定されないが、０．４５〜０．７０ｇ/ｃｍ3、とくには０．５０〜０．６５ｇ/ｃｍ3であることが好ましい。不織布が、このように高い見掛け密度を有する場合には、得られた繊維基材成形体を後述するようなインモールド成形のインモールド部材として用いて加飾成形体を得る場合に、溶融樹脂を表面にまで到達させにくくでき、不織布内の空隙を保持した加飾成形体を得やすい。その結果、表面の高い繊維感を維持する加飾成形体を得ることができる。
【００２８】
不織布を形成する極細繊維は、海島型複合繊維のような極細繊維形成型繊維を経て形成されるような、複数本の極細単繊維が集束してなる繊維束として存在することが好ましい。具体的には、例えば、５〜１０００本、さらには５〜２００本、特に好ましくは１０〜５０本、最も好ましくは１０〜３０本の極細繊維が繊維束として存在していることが好ましい。このように極細繊維が繊維束を形成して存在することにより、不織布の見掛け密度を高めることができる。
【００２９】
熱可塑性の極細繊維を形成する樹脂成分の具体例としては、例えば、ポリエチレンテレフタレート（ＰＥＴ）、変性ＰＥＴ、ポリブチレンテレフタレート（ＰＢＴ）、ポリトリメチレンテレフタレート（ＰＴＴ）、ポリトリエチレンテレフタレート、ポリヘキサメチレンテレフタレート、ポリプロピレンテレフタレート、ポリエチレンナフタレート、等の芳香族ポリエステル系樹脂；ポリ乳酸、ポリエチレンサクシネート、ポリブチレンサクシネート、ポリブチレンサクシネートアジペート、ポリヒドロキシブチレート−ポリヒドロキシバリレート共重合体等の脂肪族ポリエステル系樹脂；ポリアミド６、ポリアミド６６、ポリアミド６１０、ポリアミド１０、ポリアミド１１、ポリアミド１２、ポリアミド６−１２等のポリアミド系樹脂；ポリプロピレン、ポリエチレン、ポリブテン、ポリメチルペンテン、塩素系ポリオレフィン、エチレン酢酸ビニル共重合体、スチレンエチレン共重合体、などのポリオレフィン系樹脂；エチレン単位を２５〜７０モル％含有する変性ポリビニルアルコール等から形成される変性ポリビニルアルコール系樹脂；及び、ポリウレタン系エラストマー、ポリアミド系エラストマー、ポリエステル系エラストマーなどの結晶性エラストマーが挙げられる。これらの中では、ガラス転移温度（Ｔg）が１００〜１３０℃、さらには１０５〜１２０℃であるような変性ＰＥＴが真空成形，圧空成形，または真空圧空成形における賦形性に優れる点から好ましい。Ｔgが高すぎる場合には、繊維の延伸性が低下して賦形性が低下する傾向があり、Ｔgが低すぎる場合には、軟化しすぎて固化に時間がかかる傾向がある。なお、Ｔgが１００〜１３０℃の変性ＰＥＴとしては、芳香族ＰＥＴの構成単位に直鎖の構造を乱す共重合成分を構成単位として含有する変性ＰＥＴ、特に、イソフタル酸、フタル酸、５−ナトリウムスルホイソフタル酸等の非対称型芳香族カルボン酸や、アジピン酸等の脂肪族ジカルボン酸を共重合成分として所定割合で含有する変性ＰＥＴが挙げられる。さらに具体的には、モノマー成分としてイソフタル酸単位を２〜１２モル％含有する変性ＰＥＴが好ましい。なお、Ｔgは、例えば、動的粘弾性測定装置（例えば、レオロジ社製ＦＴレオスペクトラＤＤＶＩＶ）を用いて、幅５ｍｍ、長さ３０ｍｍの試験片を間隔２０ｍｍのチャック間に固定して、測定領域３０〜２５０℃、昇温速度３℃/ｍｉｎ、歪み５μｍ/２０ｍｍ、測定周波数１０Ｈｚの条件で動的粘弾性挙動を測定することにより得られる。
【００３０】
また、極細繊維の繊維長は特に限定されないが、長繊維であることが見掛け密度を高めやすい点からとくに好ましい。ここで、長繊維とは、所定の長さで切断処理された短繊維ではないことを意味する。長繊維の長さとしては、１００ｍｍ以上、さらには、２００ｍｍ以上であることが、極細繊維の繊維密度を充分に高めることができる点から好ましい。極細繊維が短すぎる場合には、繊維の高密度化が困難になる傾向がある。上限は、特に限定されないが、例えば、連続的に紡糸された数ｍ、数百ｍ、数ｋｍあるいはそれ以上の繊維長であってもよい。また、これらの繊維は単独ではなく数種の繊維が混合されたものでもよい。
【００３１】
また、繊維基材は、極細繊維を含む不織布に含浸付与された高分子弾性体を含有することが好ましい。このような高分子弾性体は繊維基材成形体の形状安定性を向上させる。このような高分子弾性体の具体例としては、例えば、ポリウレタン、アクリロニトリルエラストマー、オレフィンエラストマー、ポリエステルエラストマー、ポリアミドエラストマー、アクリルエラストマー等が挙げられる。これらの中では、ポリウレタン、とくには、架橋された非発泡ポリウレタンが好ましい。
【００３２】
架橋された非発泡ポリウレタンは、架橋性のポリウレタンの水系エマルジョンを用いて形成されることが好ましい。架橋性のポリウレタンの水系エマルジョンの具体例としては、例えば、乾燥後に架橋構造を形成する、ポリカーボネート系ポリウレタン、ポリエステル系ポリウレタン、ポリエーテル系ポリウレタン、ポリカーボネート／エーテル系ポリウレタンの水系エマルジョンが挙げられる。
【００３３】
不織布中の高分子弾性体の含有割合は不織布との合計量に対して５〜４０質量％、さらには、８〜３５質量％、とくには１２〜３０質量％の範囲であることが真空成形，圧空成形，または真空圧空成形における賦形性に優れる点から好ましい。
【００３４】
繊維基材の厚さは特に限定されないが、２００〜１０００μｍ、とくには３００〜７００μｍ程度であることが好ましい。不織布が薄すぎる場合にはクッション性が低下したり、強度が不充分になったりする傾向がある。また、不織布が厚すぎる場合には、加飾成形体を製造する場合に加飾成形体も厚くなりすぎる傾向がある。
【００３５】
通気性のない熱可塑性樹脂シートは、真空成形，圧空成形，または真空圧空成形の際に加熱により賦形可能に軟化し、また、ピンホール等のない気密を維持でき、後の工程で選択的に剥離可能なシートまたはフィルムであればとくに限定なく用いられる。このような熱可塑性樹脂シートを形成する熱可塑性樹脂としては、（メタ）アクリル系樹脂等の非晶性の熱可塑性樹脂や、ポリエチレンやポリプロピレン等のポリオレフィン樹脂等の融点の低い結晶性の熱可塑性樹脂が挙げられる。なお、（メタ）アクリル系は、メタクリル系またはアクリル系を意味する。これらの中では、（メタ）アクリル系樹脂、とくには、アクリルゴム，ニトリルゴム，イソプレンゴム等のエラストマー成分またはエラストマー単位を含有する（メタ）アクリル系樹脂が真空成形，圧空成形，または真空圧空成形における賦形性に優れるとともに、剥離性にも優れる点から好ましい。
【００３６】
エラストマー単位を含有する（メタ）アクリル系樹脂としては、エラストマー単位を共重合したもの（例えば、（株）クラレ製の商品名クラリティ）や、エラストマー成分をアクリル樹脂中に分散させたもの（例えば、住友化学工業（株）製の商品名テクノロイ）等が市販品として入手しうる。
【００３７】
熱可塑性樹脂シートの厚さとしては、１０〜３００μｍ、さらには１５〜２００μｍ、とくには３０〜１００μｍ程度であることが好ましい。熱可塑性樹脂シートが厚すぎる場合には真空成形，圧空成形，または真空圧空成形における賦形性が低下する傾向がある。また、熱可塑性樹脂シートが薄すぎる場合には、繊維基材から熱可塑性樹脂シートを剥離することが困難になる傾向がある。
【００３８】
熱可塑性樹脂シートは、繊維基材の極細繊維を形成する熱可塑性樹脂よりも軟化しやすいこと、例えば、極細繊維を形成する熱可塑性樹脂のガラス転移温度よりも低いガラス転移温度を有する非晶性の熱可塑性樹脂のシートであることが真空成形，圧空成形，または真空圧空成形における賦形性に優れる点からとくに好ましい。
【００３９】
また、熱可塑性樹脂シートの繊維基材に対向する面は、選択的な剥離性を向上させるために、離型剤等が塗布されて易剥離性処理が施されていてもよい。離型剤の具体例としては、シリコーン系化合物、フッ素系化合物、ワックス系化合物等の離型剤が特に限定なく用いられる。
【００４０】
また、熱可塑性の極細繊維の不織布を含む通気性の繊維基材と、通気性のない熱可塑性樹脂シートとの好ましい組み合わせとしては、ガラス転移温度１００〜１３０℃の変性ＰＥＴを含む極細繊維の不織布を含む通気性の繊維基材と、通気性のない変性ＰＥＴよりも５〜３０℃、さらには５〜１５℃低いガラス転移温度を有する（メタ）アクリル系樹脂との組み合わせが好ましい。
【００４１】
このようにして得られた通気性の繊維基材成形体の肉厚としては、２００〜１０００μｍ、とくには３００〜７００μｍ程度であることが好ましい。
【００４２】
通気性の繊維基材成形体は、例えば、基材となる成形体の表面に一体化された加飾成形体を製造するために好ましく用いられる。加飾成形体の製造方法としては、通気性の繊維基材成形体の裏面に接着剤や粘着剤を塗布して予め準備した基材となる成形体の表面に貼り合せたり、射出成形金型内に通気性の繊維基材成形体をインモールド部材として用いてインモールドし、射出成形することにより繊維基材成形体を表面に一体化させたインモールド成形体を成形したりするような方法が挙げられる。
【００４３】
また、インモールド成形体を成形する場合には、インモールド成形時には、熱可塑性樹脂シートを剥離していない熱可塑性樹脂シート付成形体をインモールド部材として用いた場合には、繊維基材成形体の表面が金型の熱を受けにくくなり、高い繊維感を維持できる点から好ましい。
【００４４】
以下、図２を参照して、繊維基材成形体１６の表面に熱可塑性樹脂シート１２を一体化した熱可塑性樹脂シート付成形体１４をインモールド部材として用いて、射出成形によりインモールド成形することにより、繊維基材成形体１６を表層に備える加飾成形体を成形する工程について説明する。
【００４５】
図２（ａ）に示すように、金型１７は、キャビティＣを備える可動側金型１７ａと、固定側金型１７ｂとを備える。また、可動側金型１７ａと固定側金型１７ｂとの間にはストリッパプレート１７ｃが配置されている。はじめに、熱可塑性樹脂シート付成形体１４をキャビティＣに配置する。
【００４６】
キャビティ内部に熱可塑性樹脂シート付成形体１４を配置する方法は特に限定されないが、位置決めのために熱可塑性樹脂シート付成形体１４はキャビティ内部で固定されていることが好ましい。熱可塑性樹脂シート付成形体１４がキャビティ内部で固定されていない場合、次工程での射出成形時に、射出樹脂の流動に伴って熱可塑性樹脂シート付成形体１４がキャビティ内部で位置ズレをおこすおそれがある。熱可塑性樹脂シート付成形体１４をキャビティ内部に固定する方法の具体例としては、例えば、可動側金型の表面に粘着剤で固定する方法や、熱可塑性樹脂シート付成形体１４の形状に含まれる孔部や凹部をその形状に一致する可動側金型のコアにはめ込んで固定するような方法が挙げられる。
【００４７】
そして、図２（ｂ）に示すように、射出成形により金型１７内に溶融樹脂２１ａを射出することにより、熱可塑性樹脂シート付成形体１４を表面で一体化したインモールド成形体を成形する。詳しくは可動側金型１７ａと固定側金型１７ｂとを型締めし、射出成形機１５のシリンダ１８をノズル１３が固定側金型１７ｂのスプルーブッシュ１７ｆに接触するまで前進させて、射出成形機のシリンダ１８内で溶融された溶融樹脂２１ａをスクリュー１９で射出することにより、金型１７内に溶融樹脂２１ａを射出して射出成形する。射出された溶融樹脂２１ａは、金型１７内の樹脂流路Ｒを流れてキャビティＣ内に流入し、充填される。このとき、極細繊維の不織布に溶融樹脂２１ａが適度に浸透するために、射出成形により成形される射出成形体２１が投錨効果による高い接着性を維持するように熱可塑性樹脂シート付成形体１４と一体化される。
【００４８】
インモールド射出成形で射出される、射出成形体を成形するための樹脂としては、ＡＢＳ系樹脂、ポリカーボネート系樹脂、ポリプロピレン等のポリオレフィン系樹脂、ポリエチレンテレフタレート（ＰＥＴ）やポリブチレンテレフタレート（ＰＢＴ）等のポリエステル系樹脂、各種ポリアミド系樹脂のような各種熱可塑性樹脂が特に限定なく用いられ、用途に応じて適宜選択される。例えば、携帯電話、モバイル機器、家電製品等の筐体に用いる樹脂としては、ＡＢＳ系樹脂、ポリカーボネート系樹脂、ポリプロピレン等のポリオレフィン系樹脂等の耐衝撃性に優れた樹脂が好ましく用いられる。
【００４９】
射出成形条件は、射出する樹脂の融点および溶融粘度、成形体の形状、および樹脂厚みに応じて流動末端部まで樹脂流動が可能な条件（樹脂温度、金型温度、射出圧力、射出速度、射出後の保持圧力、冷却時間）が適宜選択される。
【００５０】
そして、射出終了後、図２（ｃ）に示すように、溶融樹脂２１ａが冷却されて射出成形体２１が形成され、熱可塑性樹脂シート付成形体１４が一体化されたインモールド成形体２０が成形される。そして、図２（ｄ）に示すように、金型１７を型開きすることにより、可動側金型１７ａと固定側金型１７ｂとが隔離されて、ランナー２２及びインモールド成形体２０が取り出される。このようにして、熱可塑性樹脂シート付成形体１４を表面に有するインモールド成形体２０が得られる。
【００５１】
そして、図３に示すように、熱可塑性樹脂シート付成形体１４を表面に有するインモールド成形体２０から、熱可塑性樹脂シート１２を剥離することにより、繊維基材成形体１６が表出した加飾成形体３０が得られる。熱可塑性樹脂シート１２の剥離方法は、特に限定されず、手で剥離したり、専用の剥離設備を用いて剥離する等、特に規定されない。
【実施例】
【００５２】
以下、本発明を実施例によりさらに具体的に説明する。なお、本発明は実施例により何ら限定されるものではない。
【００５３】
［実施例１］
長繊維の海島型複合繊維の不織布から海成分を除去することにより得られた、単繊維繊度０．０８ｄｔｅｘの極細繊維の繊維束（平均２５本／束）を絡合させた見掛け密度０．５３ｇ/ｃｍ3の不織布に、ポリウレタンを含浸付与して形成された厚み５００μｍの繊維基材を準備した。そして、繊維基材の一面をサンドペーパーで研削及び起毛処理し、さらに、分散染料を用いて赤色に染色した。なお、極細繊維はＴｇ１１０℃のイソフタル酸変性ポリエステルからなり、ポリウレタン／不織布の質量比は１５／８５であった。
【００５４】
そして、繊維基材の一面に厚さ７５μｍの透明アクリルシート（住友化学工業（株）製の商品名テクノロイ、Ｔｇ＝１０３℃）を載置して積重体を形成した。そして、積重体を繊維基材の表面温度が１４０℃になるような温度に赤外線ヒーターで加熱し、円形盆状の金型で圧空圧力０．８Ｍｐａで真空圧空成形した。真空圧空成形により、積重体を形成する透明アクリルシートの表面と繊維基材の表面とが熱圧着された熱可塑性樹脂シート付成形体が得られた。そして、熱可塑性樹脂シート付成形体から透明アクリルシートを選択的に剥離することにより、円形盆状の通気性の繊維基材成形体が得られた。得られた繊維基材成形体の肉厚は４５０μｍ程度であった。
【００５５】
そして、得られた円形盆状の通気性の繊維基材成形体の盆状の内面に接着剤を塗布し、同形状のＡＢＳ樹脂からなる射出成形体の表面に貼り合せることより、表面に繊維基材成形体を一体化した加飾成形体が得られた。
【００５６】
［実施例２］
実施例１で得られたものと同様の繊維基材成形体の表面に透明アクリルシートが熱圧着された熱可塑性樹脂シート付成形体を用いてインモールド成形を行った。具体的には、熱可塑性樹脂シートが金型表面に接触するように、射出インモールド成形機のインモールド金型のキャビティ内に熱可塑性樹脂シート付成形体を配置し、樹脂温度２３５℃、金型温度３０〜５０℃の条件でＡＢＳ樹脂を射出成形した。このようにして、円形盆状の形状を有するインモールド成形体を得た。そして、インモールド成形体の表層の透明アクリルシートを手で剥離することにより表面に繊維基材成形体を一体化した加飾成形体を得た。
【００５７】
［比較例］
実施例１において、厚さ３０μｍの透明アクリルシートを用いた代わりに、融点２６０℃の厚さ７５μｍの２軸延伸ＰＥＴフィルム（東レ（株）製の商品名ルミラー）を用いた以外は実施例１と同様にして積重体を形成し、真空圧空成形した。しかしながら、真空圧空成形により、積重体を形成する２軸延伸ＰＥＴフィルムと繊維基材の表面とが融着一体化した。そのため、２軸延伸ＰＥＴフィルムを選択的に剥離することができなかった。
【産業上の利用可能性】
【００５８】
本発明によれば、車両内装材、携帯端末本体（スマートフォン、タブレットＰＣ）およびそのケース、カバーなどのアクセサリ、電子機器の筐体、化粧品ケースなどの表面を加飾するための通気性の繊維基材成形体を容易に成形することができる。
【符号の説明】
【００５９】
１，１１    極細繊維の不織布を含む通気性の繊維基材
２，１２    熱可塑性樹脂シート
３          積重体
４，１４    熱可塑性樹脂シート付成形体
５          熱可塑性樹脂シート付成形体の不要な部分
６，１６    繊維基材成形体
１３        ノズル
１５        射出成形機
１７        （射出成形）金型
１７ａ      可動側金型
１７ｂ      固定側金型
１７ｃ      ストリッパプレート
１７ｆ      スプルーブッシュ
１８        シリンダ
１９        スクリュー
２０        インモールド成形体
２１        射出成形体
２１ａ      溶融樹脂
２２        ランナー
３０        加飾成形体
【図１】
0006523806.tif 000002
【図２】
0006523806.tif 000003
【図３】
0006523806.tif 000004